FR 2522645 A1 19830909 FR 8121243 A 19811113 La présente invention a pour objet un liant de synthèse, destiné à la fabrication d'agglomérés, de conglomérats, de béton et d'éléments préfabriqués. Ce liant et le béton dans la composition duquel entre le liant peuvent être utilisés pour la réalisation de revêtement6 très divers : revêtements routiers, sols industriels, revêtements spéciaux, ainsi que des éléments préfabriqués de toutes formes et de toutes dimensions, tels que pavés, dalles, plaques, panneaux. Le brevet français nO 2 476 661 (80.05929) décrit un liant de ce genre ainsi qu'un béton incorporant ce liant, le liant comportant un mélange de résine thermoplastique et additifs Jouant le rôle d'agents catalyseurs d'oxydation, la résine thermoplastique étant du polyéthy lène. Toutefois, les essais ont montré que l'utilisation de polyéthylène noble entraînait des phénomènes de retrait, nuisibles aux qualités du produit recherché. De plus, il a été constaté que l'utilisation de certains agents catalyseurs d'oxydation tels que l'alumine et la silice ne donnent pas les résultats souhaités, en raison de leurs effets excessifs. -L'invention a pour but de rémédier à ces inconvénients en réalisant un liant de synthèse ne provoquant pas de retrait du béton lors de ltépandage ou du moulage de celui-ci. Complémentairement, l'invention a également pour but de proposer un liant dont le coQt de fabrication soit encore diminué par rapport à celui du brevet français précité, et ce, sans porter préjudice aux performances techniques du liant. Conformément à l'invention, le liant est constitué par la combinaison de : - au moins deux résines thermoplastiques, - des additifs broyés ou pulvérisés, jouant le r81e d'agents catalyseurs d'oxydation, présents en pourcentage compris entre O et 3,5 % du poids des résines, - des cires synthétiques en mélange et/ou du bitume, dans un pourcentage compris entre 1 et 50 ffi en poids des ré sines, et notamment 30 à 35 . lies résines utilisées peuvent être par exemple le polyéthylène et le polypropylène. Les additifs utilisables sont la perlite, le kaolin, le feldspath, et le polystyrène, cette énumération tétant cependant pas limitative. Un autre liant de synthèse selon l'invention se caractérise par le fait qu'il est constitué par la combinaison d'éthylène-vinyl-acétate et d'additifs tels que les additifs précités. Ce dernier liant ne comporte donc pas de cires synthétiques, tels que la paraffine, ce mélange d'éthylènevinyl-acétate (EVA) et d'additifs pouvant être fabriqué à froid par simple broyage et malaxage, puis conditionné en sacs ou en vrac. D'autres particularités et avantages de l'invention apparattront au cours de la description qui va suivre. Comme indiqué ci-dessus, on a constaté que l'utilisation de polyéthylène noble dans la fabrication du liant décrit dans le brevet français ci-dessus entrain des phénomènes nuisibles de retrait du béton dans la composition duquel entre ultérieurement ce liant. C'est pourquoi il est apparu essentiel que le liant soit en fait composé d'un mélange de résine thermoplastique, telle que le polyéthylène et le polypropylène. Dans un seul cas, il a été toutefois observé qu'unie seule résine thermoplastique suffit si cette résine est l'éthylène-vinyl-acétate, appelée couramment EVA. Cependant, l'utilisation de deux résines ou davantage entraîne une modification sensible dans l'apport des additifs, qui toutefois restent compris entre 0,5 et 3 % du poids des résines, et notamment 1 à 1,2 %. Ces additifs sont principalement la perlite, le kaolin, le feldspath et le polystyrène, d'autres additifs appropriés pouvant éventuellement être utilisés. En plus des résines thermoplastiques et des additifs, le liant selon l'invention comporte des cires synthétiques telles que la paraffine en mélange et/ou du bitume. Ce mélange de cires synthétiques ou de bitume est dans un pourcentage compris entre 1 et 50 % en poids des résines, notamment 30 à 35 %. L'utilisation de cires synthétiques dans le liant renforce la souplesse du béton dans lequel est incorporé ce liant, en empochant le retrait du béton lors de son épandage ou de son moulage. De plus, l'introduction de cires synthétiques diminue sensiblement le coût de fabrication du liant et du béton, sans porter atteinte aux ca ractéristiques techniques du produit obtenu. Le procédé de fabrication de ce liant, prévu conformément à l'invention, consiste à chauffer entre 1000C et 1500C environ le mélange des résines, des additifs et des cires synthétiques, par exemple dans une extrudeuse. A la sortie de la machine, on obtient le liant sous forme de granulés ou de poudre livrable en sacs ou en vrac, prêt à l'emploi. Lorsqu'on utilise comme résine thermoplastique 1'EVA, il n'est pas nécessaire d'ajouter une autre résine comme déjà indiqué ci-dessus, le liant étant alors simplement constitué du mélange d'EVA et des additifs précités. Ce liant peut Qtre fabriqué à froid par simple broyage et malaxage, puis conditionné en sacs ou en vrac comme dans le cas précédent, et être ainsi prtt à l'utilisation pour la fabrication de béton, sans aucun risque de retrait de ce dernier. Toutefois, en raison du prix de revient relativement élevé de 1 'EVA, ce liant est réservé à des applications particulières. Le liant selon l'invention peut étre utilisé jusqu'à un pourcentage de 50 % en poids des matériaux utilisés pour fabriquer le béton. Ainsi, à 1 kg de pouzzolane, on ajoute jusqu'à 500 g. de liant. Le béton obtenu par ce mélange peut entre utilisé pour la fabrication de panneaux d'étanchéité à hautes performances, par exempledesélérnents préfabriqués pour la construction. On donnera ci-après des exemples numériques non limitatifs de composition du liant de synthèse visé par l'invention. ler exemPle - Polyéthylène 200 g. - Polypropylène 300 g. - bitume 300 g. - cires synthétiques 190 g. - additifs 10 g. 1.000 g. 2ème exemPle - Polyéthylène 500 g. - Polypropylène 200 g. - bitume (ou cires synthétiques) 290 g. - additifs 10 g. 1.000 g. L'invention n'est pas limitée aux modes de réalisation décrits ci-dessus et peut comporter des variantes d'exécution, dans le cadre des revendications ci-après. REVENDICATIONS 1. Liant de synthèse, destiné à la fabrication d'agglomérés, de conglomérats, de béton et d'éléments préfabriqués, caractérisé en ce qu'il est constitué par la combinaison suivante - au moins deux résines thermoplastiques, - des additifs broyés ou pulvérisés, jouant le r81e d'agents catalyseurs d'oxydation, présents en pourcen tage compris entre 0,5 à 3 % du poids des résines, - des cires synthétiques en mélange et/ou du bitume, dans un pourcentage compris entre 1 et 50 k en poids des ré sines, et notamment 30 à 35 . 2. Liant selon la revendication 1, caractérisé en ce qutil comporte comme résines,du polyéthylène et du polypropy lène. 3. Liant selon l'une des revendications 1 et 2, caractérisé en ce que les additifs sont la perlite, le kaolin, le feldspath et le polystyrène. 4. Liant de synthèse, destiné à la fabrication d'agglomérés, de conglomérats, de béton et d'éléments préfabriqués, caractérisé en ce qu'il est constitué par la combinaison d'éthylène-vinyl-acétate et d'additifs tels que perlite, kaolin, feldspath et polystyrène. 5. Procédé de fabrication d'un liant selon l'une des reven dications 1 à 3, caractérisé en ce qu'on effectue le mélange des résines, des additifs et des cires synthé tiques à chaud entre 1O00C et 1500C environ, par exemple dans une extrudeuse, afin d'obtenir le liant sous forme de granulés ou de poudre.